(57)【特許請求の範囲】
【請求項１】
曲げ不感性の光ファイバケーブルにおいて、
シングルモードファイバ、
ファイバを取り囲む硬い緩衝層であって、前記緩衝層のもっとも厚い構成部分が５１５ＭＰａ（７５，０００ｐｓｉ）より大きい弾性係数を有する硬い緩衝層、および
前記緩衝層を取り囲む外側外被であって、前記外被が少なくとも１．２ｍｍの厚さを有し、外径が約４．７ｍｍである、外側外被、
からなり、
前記ファイバが基本横断モードで光を伝播するコアおよびクラッド領域からなり、前記クラッド領域が、
（ｉ）コアの屈折率（ｎｃｏｒｅ）よりも小さい屈折率を有する、外側のクラッド、
（ｉｉ）前記外側のクラッドの屈折率よりも大きい屈折率（ｎｐｅｄ）を有し、｜ｎｃｏｒｅ−ｎｐｅｄ｜が０．００３より小さい、環状の台座領域、
（ｉｉｉ）前記コアと前記台座領域との間に配される環状の内側溝領域であって、前記内側溝領域が前記外側のクラッドの屈折率よりも小さい屈折率（ｎｉｎｎｅｒ ｔｒｅｎｃｈ）を有する環状の内側溝領域、および
（ｉｖ）前記台座領域と前記外側のクラッドとの間に配される環状の外側溝領域であって、前記外側の溝領域が前記外側のクラッドの屈折率よりも小さい屈折率（ｎｏｕｔｅｒ ｔｒｅｎｃｈ）を有する環状の外側溝領域、
を有し、
｜ｎｉｎｎｅｒ ｔｒｅｎｃｈ− ｎｃｏｒｅ｜および｜ｎｏｕｔｅｒ ｔｒｅｎｃｈ−ｎｃｏｒｅ｜の少なくとも一方が０．００７より大きく、
外側のクラッドと外側の溝領域との間の境界面が、前記コアの中心から１７〜２３ミクロンの間の半径距離に位置し、
高次の横断モードを抑制するために、前記台座領域が、コアの少なくとも一つの横断モードを前記台座領域の少なくとも一つの横断モードと共鳴的に結合し、
前記ファイバの曲げ半径が約５．６ｍｍであるように、前記ケーブルが９０度の角にぴったり合うように配線された場合に、波長１５５０ｎｍにおいて約０．０４ｄＢの減衰が導かれる、
ことを特徴とする、曲げ不感性の光ファイバケーブル。
【請求項２】
前記緩衝層が約９００ミクロンの外径を有することを特徴とする、請求項１に記載の光ファイバケーブル。
【請求項３】
前記緩衝層が、ナイロン、ポリ（ブチレンテレフタレート）、ポリエステル、およびＵＶ硬化材料からなる群から選択される材料からなることを特徴とする、請求項１に記載の光ファイバケーブル。
【請求項４】
前記緩衝層が、前記ファイバとの界面に、前記ファイバから前記緩衝層を容易に剥離するための薄く柔軟な内側層成分を有することを特徴とする、請求項１に記載の光ファイバケーブル。
【請求項５】
前記緩衝層の最も厚い構成部分が、弾性係数が約１５０３ＭＰａ（約２１８，０００ｐｓｉ）であるナイロン１２樹脂を含むことを特徴とする、請求項１に記載の光ファイバケーブル。
【請求項６】
前記緩衝層を前記ファイバから剥離することを容易にするために、前記緩衝層が、エチレン／エチルアクリレートからなる内側の薄い構成部分を有することを特徴とする、請求項５に記載の光ファイバケーブル。
【請求項７】
前記緩衝層の外径が約９００ミクロンであることを特徴とする、請求項５に記載の光ファイバケーブル。
【請求項８】
前記緩衝層と前記外側の外被との間に配される強度部材またはヤーンを含むことを特徴とする、請求項１に記載の光ファイバケーブル。
【請求項９】
前記強度部材がポリアラミド繊維ヤーンであることを特徴とする、請求項８に記載の光ファイバケーブル。
【請求項１０】
前記外側の外被が、ＰＶＣ、難燃性ポリオレフィン、およびポリウレタンからなる群から選択される材料からなることを特徴とする、請求項１に記載の光ファイバケーブル。
【請求項１１】
前記ファイバは１以上の被覆を有し、直径が約２５０ミクロンであることを特徴とする、請求項１に記載の光ファイバケーブル。
【請求項１２】
｜ｎｉｎｎｅｒ ｔｒｅｎｃｈ− ｎｃｏｒｅ｜が約０．００８〜０．０２０であることを特徴とする、請求項１に記載の光ファイバケーブル。
【請求項１３】
ケーブルの長さを終端させるための、前記ケーブルのある長さの一端または両端に配置された光ファイバコネクタを有することを特徴とする、請求項１に記載の光ファイバケーブル。
【請求項１４】
前記光ファイバコネクタが、ＳＣ、ＬＣ、ＳＴおよびＦＣタイプコネクタからなる群から選択されることを特徴とする、請求項１３に記載の光ファイバケーブル。
【発明の詳細な説明】
【技術分野】
【０００１】
本発明は光ファイバケーブルの敷設、具体的には顧客敷地屋内での使用に適した光ファイバケーブルに関する。
【背景技術】
【０００２】
ファイバツーザホーム（ＦＴＴＨ）サービスは一般にサービス提供者のケーブルと、顧客の住居に関わる光ネットワークターミナル（ＯＮＴ）との間に光ファイバを配線する、いわゆる「ドロップ」ケーブルによって提供される。代表的な北アメリカの設置では、ＯＮＴの収納箱が建物の外側に設置され、それがＯＮＴを外部環境から保護している。しかし、以下の二つの新しい方法でＦＴＴＨサービスを展開したいという要望がある。
【０００３】
１．高層ビル、低層ビル、およびまとまって開発されたガーデンアパートを含む集合住宅（ＭＤＵ）内のサービス。そこでは、ドロップケーブルはそれぞれの住居の屋内に設置されたＯＮＴまで建物内部を通らねばならない。
【０００４】
２．単一家族の家庭内用のＯＮＴの配置。現行の屋外用ＯＮＴは大きく、かさ高く、美的にも不快である。家庭内への設置のために物理的にＯＮＴをデザイン変更することは、家庭用ＡＣ配線から直接に電源供給することを可能にし、かつバッテリによるバックアップの展開がより容易になる。
【０００５】
上記のシナリオのいずれも当該安全規定に適合し、非常の場合に炎の広がりを抑制するために難燃性の光ファイバドロップケーブルを必要とする。また、ドロップケーブルは住居内に目立たないように設置され、かつ比較的技能の低い作業者による設置を可能にするために光学的、機械的に頑丈な性能を有することが必要である。理想的には、ケーブルは（ａ）電話サービスのために長期間使われる在来の銅線のケーブルに似た方法での配線、および設置、（ｂ）壁、ドア、および木枠のとがった角の周りにしっかり巻きつけ、（ｃ）床下、および壁を介しての配線、（ｄ）一般的なケーブル用の金属性のとめ金で固定されることが必要である。
【０００６】
屋内用に開発中の光ドロップケーブルは、厚い、難燃性の外被に包まれているいわゆる曲げ不感性シングルモードファイバを用いる。例えば、現在、「クリアカーブ（ＣｌｅａｒＣｕｒｖｅ）」（登録商標）光ファイバおよびドロップケーブルがコーニング社から市販され、それは既存の工場段階で取り付け、あるいは接合された光コネクタと寸法互換性のある光ファイバを取り囲む外径９００ミクロンの堅い緩衝層を持っている。緩衝層の材料は低価格の柔軟な、あるいは半堅のポリ（塩化ビニル）の樹脂であると考えられ、したがって樹脂が比較的低価格であるので、経済的な解決法を提供している。曲げ不感性ファイバは最小の信号減衰で曲げがきつい経路に設置することが可能であるが、その一方で、厚い外被はファイバの特定の光学性能を保持するためにファイバそのものがあまりにもきつく曲げられることを防いでいる。しかし、既知のＰＶＣ緩衝層はすべてのＦＴＴＨ用途で達成されるべき信号の減衰に対して最良の光学的な保護が出来ないことが発見されている。
【０００７】
２００８年２月２８日に出願され、本発明の出願および発明の譲受人に譲渡された米国特許出願第１２／０７２，８６９号（米国特許出願公開第２００９／００６０４３７号，２００９年３月５日公開）は、半径約４から１５ｍｍに曲げられたとき、曲げ損失が比較的低く、かつ二つのファイバが互いに接合されたとき、曲げ不感性ファイバが標準ファイバと効率よく結合できるために標準のシングルモードファイバの有効開口（Ａｅｆｆ）と適合する有効開口を有する曲げ不感性シングルモードファイバについて開示している。
【０００８】
具体的には、上記‘８６９出願のファイバは、基本横断モードで光を伝送するためのコアおよびクラッド領域を有している。クラッド領域は（ｉ）コア領域の屈折率よりも低い屈折率を有する外側のクラッド、（ｉｉ）外側のクラッドの屈折率よりも高く、コアの屈折率と匹敵する屈折率を有する環状の台座領域、（ｉｉｉ）コアと台座領域との間に配され、外側のクラッドの屈折率よりも低い屈折率を有する内側溝領域、および（ｉｖ）台座領域と外側のクラッドとの間に配され、外側のクラッドの屈折率よりも低い屈折率を有する外側溝領域、を含む。さらに、高次の横断モード（ＨＯＭ）を抑制するために、台座領域はコアの少なくとも一つの横断モードを台座領域の少なくとも一つの横断モードと共鳴的に結合するように構成されてもよい。
【０００９】
曲げ半径が４から１５ｍｍの範囲内で、重要な動作波長（例えば、１３００ｎｍ、１５５０ｎｍ、および１６５０ｎｍ）における曲げ損失が標準のシングルモードファイバのそれよりも小さくあるために、‘８６９出願のファイバの内側および外側の溝領域の少なくとも一つ（および、好ましくはその両方）は標準のシングルモードファイバよりもずっと高いトータルコントラスト（ｔｏｔａｌ  ｃｏｎｔｒａｓｔ）を備える。’８６９出願に開示される一実施例において、コントラストは式１、および式２により与えられる。
|ｎｉｎｎｅｒ ｔｒｅｎｃｈ−ｎｃｏｒｅ｜＞０．００７ （１）
および／あるいは
|ｎｏｕｔｅｒ ｔｒｅｎｃｈ−ｎｃｏｒｅ｜＞０．００７ （２）
例えば、少なくとも上記の式１の内側溝対コアのコントラストは約０．００８から０．０２０である。
【００１０】
さらに、ファイバは約４から１５ｍｍの曲げ半径で顕著な損失がないと仮定できるためには、外側のクラッドと外側の溝領域との間の境界面はコアの中心から約１７から２３μｍの半径距離に位置するべきである。コアおよび台座領域の屈折率も同等であるべきである。つまり
｜ｎｃｏｒｅ−ｎｐｅｄ｜＜０．００３
である。
【００１１】
‘８６９出願の例ＩＩＩは二つの溝、つまり出願の図１Ｂに示されるリング設計を有するファイバの実施例を明示していて、内側および外側の溝領域は両方ともかなり深く、本質的に同じ深さの屈折率を有する。具体的には、ファイバは’８６９出願の表４、および５から取られた以下のパラメータ、および光学特性を有する。Δｎの値はｎｏｕｔｅｒ ｃｌａｄｄｉｎｇに関するものである。
【００１２】
0005537836.tif 000002
【００１３】
上記の米国特許出願第１２／０７２，８６９号のすべての関係ある部分が参照のため引用される。
【００１４】
米国特許第５，６８４，９１０号（１９９７年１１月４日）は剥ぐことが可能な緩衝層を有する緩衝型の光ファイバを開示している。保護コーティングの少なくとも一つの層がファイバのクラッドの上に備えられ、例えば０．００８から０．０１４インチの範囲の厚さのナイロン、あるいはポリ（塩化ビニル）（ＰＶＣ）プラスチック緩衝層がコートされたファイバを被覆している。例えば、アクリレートコポリマ材料からなる境界層がファイバコーティングと緩衝層との間に配され、それは緩衝層の厚さの約１／２５よりも大きい厚さを有する。低煙ポリ（塩化ビニル）（ＬＳＰＶＣ）あるいは難燃性ポリプロピレン（ＦＲＰＰ）のようなより硬い材料が緩衝層に使われるならば、当該特許によれば境界層は事実上約１．２７ｘ１０―５ｍ（約０．０００５インチ）くらいの厚さであってもよい。
【先行技術文献】
【特許文献】
【００１５】
【特許文献１】米国特許出願第１２／０７２，８６９号
【特許文献２】米国特許第５，６８４，９１０号
【発明の概要】
【発明が解決しようとする課題】
【００１６】
ファイバが普通に使われている間は緩衝層を所定の場所に保持するために十分な接着性がプラスチック緩衝層とコートされた光ファイバとの間にある。しかし、妥当な機械的剥離力が加えられるとき、ファイバに損傷を与えることなく緩衝層が除去されるためには、接着は十分低くなければならない。上記の‘９１０特許のすべての関係ある部分が参照のために引用される。
【課題を解決するための手段】
【００１７】
本発明によれば、曲げ不感性光ファイバケーブルはシングルモードファイバ、緩衝層の最も厚い部分が５１５ＭＰａ（７５，０００ｐｓｉ）より大きい弾性係数を有するファイバを取り囲む緩衝層、および緩衝層を取り囲む外被を含み、その場合、外被の厚さは少なくとも１．２ｍｍである。好ましい一実施例において、緩衝層は弾性係数が約１５０３ＭＰａ（約２１８，０００ｐｓｉ）であるナイロン１２樹脂を含む。この実施例において、この実施例において、緩衝層の内側の薄い部分はファイバから緩衝層を容易に剥がせるようにエチレン／エチルアクリレート樹脂で作られる。
【００１８】
本発明の容易な理解のために、付属する図面および請求の範囲とともに以下の記述が参照される。
本発明のよりよい理解のために、添付の図、および添付の請求の範囲とにより以下に説明する。なお、これらの図面中の構成要素は必ずしも寸法通りではない。
【図面の簡単な説明】
【００１９】
【図１】本発明の光ファイバドロップケーブのケーブルの軸に直角な面の断面を示す。
【図２】枠上に９０度の角を合わせるように木枠に配線され、とめ金で固定された本発明のケーブルを示す。
【発明を実施するための最良の形態】
【００２０】
図１は本発明による光ファイバドロップケーブル１０の構造を示す断面図である。ケーブル１０は以下を含む。
【００２１】
光ファイバ１２
光ファイバ１２は好ましくは一般的な寸法であって上記の米国特許出願第１２／０７２，８６９号の例ＩＩＩのシングルモードファイバと実質的に類似、あるいは同一のパラメータおよび光特性を有する。つまり、ファイバ１２の外側クラッドは直径が１２５ミクロンであり、ファイバ１２の全直径が約２５０ミクロンになるように、クラッドは比較的やわらかい一次コーティング、および比較的硬い二次コーティングを含む二重層のコーティングが塗布されている。内側の一次および外側の二次コーティングは好ましくはＵＶ硬化型アクリレートである。
【００２２】
硬い緩衝層１４
光ファイバ１２は標準のコネクタ部品との互換性を維持するだけでなく、さらにファイバの機械的保護を備えるためにしっかりと緩衝されている。緩衝層１４は好ましくは全体として直径が９００＋／−５０ミクロンであり、少なくとも５１５ＭＰａ（７５，０００ｐｓｉ）、好ましくは１０３４Ｍｐａ（１５０，０００ｐｓｉ）、あるいはもっと高い屈曲係数を持つ重合樹脂で作られる。使用可能な材料は、ナイロン、ポリ（ブチレンテレフタレート）、その他のポリエステル、および硬いＵＶ硬化型アクリレート材料を含むが、これに限られるものではない。緩衝層１４は適当な樹脂のＵＶ硬化押出しによって作られてもよく、また、標準的な工具、例えば、いわゆるミラー剥離器（Ｍｉｌｌｅｒ  ｓｔｒｉｐｐｅｒ）を用いて溶融接合のために層の機械的な皮剥ぎを容易にするために、２５０ミクロンファイバ１２と層材料との境界面に塗布される比較的薄い内側層の材料を組み入れてもよい。
【００２３】
好ましい実施例において、弾性係数が約１５０３ＭＰａ（約２１８，０００ｐｓｉ）である緩衝層１４はナイロン１２樹脂、例えば、Ｄｅｇｕｓｓａ  Ｖｅｓｔｏｄｕｒ  Ｌ１６７０で作られる。この実施例において、エチレン／エチルアクリレート樹脂、例えば、Ｄｏｗ  Ａｍｐｌｉｆｙ  ＥＡ１０３の薄い内側層が皮剥ぎを容易にするために同時押出しによって塗布される。以下に述べられるように、柔軟な、あるいはやや柔軟なＰＶＣ樹脂の代わりに硬い緩衝層１４を用いることはケーブル１０をきつく曲げるときの信号の減衰を低くする。
【００２４】
強度部材、あるいはヤーン１６
好ましい実施例において、ヤーン１６はポリアラミド繊維である。使われてもよいその他の強度ヤーンはガラス繊維、ザイロン（Ｚｙｌｏｎ）（登録商標）、およびベクトロン（Ｖｅｃｔｒｏｎ）（登録商標）液状結晶ポリマを含む。
【００２５】
外側の厚い外被１８
外被１８は好ましくは少なくとも厚さ１．２ｍｍであり、外被の厚さの重要性は信頼性と関連して以下に議論される。外被１８の材料はＰＶＣ、難燃性ポリオレフィン、あるいはその他適当な材料を含む。外被の材料はケーブル１０がその地域の火災に関する法令に適合するように選択されるべきである。例えば、北米ではライザグレードのＰＶＣ樹脂が使われ、ヨーロッパ用には低煙のゼロハロゲン樹脂が使われる。ポリワン（ＰｏｌｙＯｎｅ）社から商業的に入手可能な鉛の入っていないライザグレードＰＶＣであるＧｅｏｎのＷ７８０Ｌが好ましい実施例において外側の外被として使われてもよい。
【００２６】
標準の２．０ｍｍ、２．４ｍｍ、および３．０ｍｍのコードに使われている外被より厚い外被１８を使うことが光ファイバ１２の長期にわたる機械的な信頼性を確かなものにする。ファイバが非常にきつい曲げ半径で曲げられると、その幾何学的形状に起因する高い引っ張り応力、および設置の間にケーブルに加えられる応力が原因でファイバは破断するであろう。
【００２７】
ケーブル１０が２×４インチの木板の９０度角に合うように配線され、図２に示されるようにそれぞれが角から約１インチのところにケーブルとめ金で固定されると、ファイバの最小曲げ半径はおおよそケーブル１０の直径に制限される。これは、以下の表１に示されるように、２×４インチの板の角の周りに配線されるとき、ファイバの曲げ半径のＸ線測定によって決定されている。
【表１】
0005537836.tif 000003
【００２８】
機械的な信頼性は三つのステップによって決定される、すなわち、
１．広範囲のファイバ曲げ半径で裸のファイバ１２の動的疲労を測定する。
２．設置時に加えられた張力が信頼性に及ぼす影響を決定し、ケーブル１０が中心部のファイバ１２を保護する状態を定量化するために、ケーブル１０が張力をかけられているときにファイバ１２の動的疲労を測定する。
３．ガラスの静的疲労、加えられた張力、およびファイバの曲げ半径に基づいて計算出来る、曲げによるファイバの寿命を見積もるためにＩＥＣ６２０４８の確立されているモデルを使用する。
【００２９】
上記のステップにしたがって、静的疲労による機械的な不具合の確率が以下の表２に示されるように計算されている。計算はそれぞれのケーブル直径に対して設置の張力を約２ｋｇ、および約１４ｋｇ（４．５、および３１ポンド）と仮定する。２０年における不具合の確率は家庭内の光ファイバドロップケーブルの一般的な期待寿命であると広く考えられている。
【表２】
0005537836.tif 000004
【００３０】
したがって、表２に示されるように、機械的な信頼性は標準よりも厚い外被１８の使用によって劇的に改善される。
【００３１】
さらに、緩衝層１４に比較的硬い材料を用いることは、ケーブル１０が図２のように９０度の角の周りに配線されるとき、信号の減衰の定量化可能な改善につながることがわかっている。
【００３２】
具体的には、二つのサンプルケーブルはそれぞれが前記米国特許出願第１２／０７２，８６９号の例ＩＩＩのシングルモードファイバのパラメータ、および光学特性を有する光ファイバで作られた。両方のケーブルは外径が４．７ｍｍのポリワンＷ７８０Ｌ  ＰＶＣ外被１８、および２１６０デニールのデュポンのケブラー（Ｋｅｖｌａｒ）（登録商標）４９アラミドヤーン１６の４本のより糸で作られた。ケーブルの一つは好ましい二つの構成要素ナイロン／エチレン−エチルアクリレート９００ミクロンの堅い緩衝層１４を用い、一方、他のケーブルはポリワンＷ７８０Ｌ  ＰＶＣで作られた緩衝層を用いた。両方のケーブルはＳＣ−ＡＰＣ型コネクタで終端された。
【００３３】
二つのサンプルケーブルは２×４インチの松材の９０度の角にぴったり合うように配線され、図２のように角からそれぞれ約１インチの２ヶ所にステプルにより角に固定された。相対的な減衰は１５５０ｎｍで動作するＪＤＳＵパワーメータで測定された。下記の表３は硬いナイロン緩衝層１４を持つケーブルに対する８回の測定、およびＰＶＣ緩衝層を持つケーブルに対する４回の測定の平均的な結果を示す。
【表３】
0005537836.tif 000005
【００３４】
表３に示されるように、硬いナイロン緩衝層１４のケーブルはより低い減衰を示している。このことは、硬い緩衝材料は局部レベルの曲げによる変形に対して優れた抵抗を有しているという事実によると信じられている。ファイバの測定された曲げ半径は両方のサンプルケーブルについてほぼ同じであるが、測定された減衰の違いは、より硬い緩衝層１４を有するファイバはファイバのマイクロベンド、および信号の減衰の増加を引き起こすような局部的な変形に耐えることが出来ることを示している。
【００３５】
上記の実験は先に述べられたＳＣ−ＡＰＣコネクタで終端された商業的に入手可能なコーニングのクリアカーブケーブルのサンプルを加えて繰り返された。以下の表４は，２×４インチの松材の角に９０度に曲げられ、それぞれ角から３／４インチのところの二ヶ所にステプルで止められた外径４．８ｍｍのサンプルケーブルについて測定された大きな曲げの平均損失を示す。
【表４】
0005537836.tif 000006
【００３６】
また、以下の測定値はクリアカーブファイバ、および上記の‘８６９出願の例ＩＩＩのファイバについていずれもケーブル加工なしで取られた。
ファイバの曲げ半径５ｍｍで、３６０度巻きあたりの損失
‘８６９出願の例ＩＩＩ：      平均０．３３ｄＢ／巻き
コーニング  クリアカーブ：平均０．２２ｄＢ／巻き
【００３７】
上記の測定値は、両方のファイバがケーブル加工なしで試験されるとき、例ＩＩＩのファイバはコーニングのクリアカーブファイバよりも高いマクロベンドによる損失を示すが、本発明のケーブル１０に組み込まれると例ＩＩＩのファイバはクリアカーブよりも同等か、あるいはもう少しよいマクロベンド性能を有することを示唆している。
【００３８】
本発明による所望の長さのケーブル１０は標準の光ファイバコネクタ（例えば、ＳＣ、ＬＣ、ＳＴあるいはＦＣ）によって、あるいは次世代のいわゆる強化コネクタによって終端されたピッグテールあるいはジャンパの形で提供されることも理解されよう。
【００３９】
ここに開示されるように、本発明の光ファイバドロップケーブル１０は低コストの家庭内配線によく適合し、例えば９００ミクロン厚の硬い緩衝層を用いる。ケーブルの厚い外被１８は鋭い角の周りに配線されるときケーブルの曲げを制限する役を果たし、ケーブルが２０年以上の長期にわたる使用に対して十分な機械的信頼性を持つことを可能にする。比較的やわらかいＰＶＣ緩衝材料を使う従来のケーブルと違い、硬い緩衝層１４は設置の間にケーブルとめ金を使うことと同様、ケーブルをきつい角に、あるいは曲げて配線することに起因とする光信号の減衰を低減する。
【００４０】
これまで述べたことは本発明の好ましい実施例を示すが、本発明の精神および範囲から逸脱することなく種々の修正および変形がなされる、かつ本発明はそのような修正および変形を以下の請求の範囲内に含むものであることが当業者に理解されるであろう。
【符号の説明】
【００４１】
１０          光ファイバドロップケーブル
１２          光ファイバ
１４          硬い緩衝層
１６          強度部材（ヤーン）
１８          外側の厚い外被
【図１】
0005537836.tif 000007
【図２】
0005537836.tif 000008